(57)【要約】      （修正有）【課題】  広範なサイズと種類のキラル分子を高感度にキラルセンシングすることのできる新しい技術を提供する。【解決手段】  例えば下記の式で表わされる、ポルフィリンが三次元的に広がったデンドリマー構造の化合物をホスト化合物として、目的のキラル分子の両末端をビピリジン環などで修飾したゲスト化合物とのホスト−ゲスト錯体の円二色性スペクトルを測定する。下記式中、ｎは１〜１０の整数（好ましくは１〜３の整数）、Ｘは例えばエステル結合、Ｚは例えばベンジルエーテル基、Ｙは例えば水素原子、Ｍは例えば亜鉛を表わす。2006242809.tif 000018【選択図】  なし【特許請求の範囲】
【請求項１】
下記の式１、式２または式３で表わされるマルチポルフィリンデンドリマー化合物から成ることを特徴とするキラルセンシング剤。
【化１】
2006242809.tif 000013
【化２】
2006242809.tif 000014
【化３】
2006242809.tif 000015
（式１、式２および式３において、ｎは、１〜１０の整数を表し、Ｘは、エステル、エーテル、アミド、アルケン、ケトン、アミン、アルコキシ、ビニル、フェニル、チオルエーテル、スルフォン、リン酸、環状チオフィン、環状アミン、または、ペプチドから選ばれる結合を表わし、Ｚは水素原子、水酸基、ハロゲン原子、シアノ基、直鎖状もしくは分岐状アルキル基、エチレングリコール鎖もしくはそのオリゴマー、ポリマー鎖、置換もしくは無置換のフェニル基、または、置換もしくは無置換のベンジルエーテル基から選ばれる官能基または原子団を表わし、Ｙは、水素原子、ハロゲン原子、シアノ基、直鎖状もしくは分岐状アルキル基、エチレングリコールもしくはそのオリゴマー、ポリマー鎖、または置換もしくは無置換のフェニル基から選ばれる官能基または原子団を表わし、Ｍは、水素原子、ケイ素原子、または亜鉛、鉄、マンガン、マグネシウム、コバルト、金、錫、ルテニウム、ロジウムもしくは希土類金属から選ばれる金属原子を表わす。）
【請求項２】
ｎが１〜３の整数を表わすことを特徴とする請求項１に記載のキラルセンシング剤。
【請求項３】
Ｘがエステル、エーテル、またはアミドから選ばれる結合を表わすことを特徴とする請求項１または請求項２に記載のキラルセンシング剤。
【請求項４】
Ｚが水素原子、ハロゲン原子、または置換もしくは無置換のベンジルエーテル基を表わすことを特徴とする請求項１〜３のいずれかに記載のキラルセンシング剤。
【請求項５】
Ｙが水素原子、またはハロゲン原子を表わすことを特徴とする請求項１〜４のいずれかに記載のキラルセンシング剤。
【請求項６】
Ｍが亜鉛、鉄、マンガンまたはコバルトから選ばれる金属原子を表わすことを特徴とする請求項１〜５のいずれかに記載のキラルセンシング剤。
【請求項７】
キラル分子のキラリティーを判別するキラルセンシング方法であって、
（１）下記の式４で表され目的のキラル分子の両末端を窒素原子、リン原子、イオウ、または酸素を含む原子団で修飾したゲスト化合物を調製する工程、および、
（２）請求項１〜６のいずれかに記載のマルチポルフィリンデンドリマー化合物をホスト化合物として、前記ゲスト化合物とのホスト−ゲスト錯体の円二色性スペクトルを測定する工程、
を含むことを特徴とする方法。
【化４】
2006242809.tif 000016
（式４において、ＣＲ＊は目的のキラル分子の残基を表わし、Ｌは窒素原子、リン原子、
イオウ、または酸素を含む原子団を表わす。）
【請求項８】
式４で表されるゲスト化合物におけるＬが、ピリジン、イミダゾール、ヒスチジン、トリフェニルホスフィン、フェノール、ベンジルアルコール、またはスルフィドを含むものから選ばれることを特徴とする請求項７に記載のキラルセンシング方法。
【請求項９】
ゲスト化合物が、下記の式５で表されるものであることを特徴とする請求項８に記載のキラルセンシング方法。
【化５】
2006242809.tif 000017
（上記式中、ＣＲ＊は目的のキラル分子の残基を表わす。）
【発明の詳細な説明】
【技術分野】
【０００１】
本発明は、キラルセンシング方法、および該方法に有用なキラルセンシング剤（キラルセンサー）に関する。
【背景技術】
【０００２】
キラル分子（キラル化合物）のキラリティーを判別（識別）するキラルセンシングは、不斉触媒反応や立体選択性合成と関連して基礎科学ばかりでなく、キラル分離、製薬などへの応用的側面からも注目されている。しかしながら、分子量、融点・沸点、極性などの物理特性が全く同じであるキラル分子のキラリティーを判別することは容易ではない。キラルセンシングを効率的に行なうには、ゲスト分子としてのキラル分子に対してできるだけ数多くの分子認識部位を有するホスト分子を用いることが望ましい。さらに、ゲスト分子のキラリティーをシグナルに変換してアウトプットし、かつそのシグナルを増幅する機能を持ち合わせたホスト分子を開発することが重要なポイントとなる。これまでに、分子認識能とシグナル増幅能のどちらかの一方を優先的に有する系は数多く報告されているが、両者を兼備した系はほとんど見出されない。
【０００３】
最近、所謂超分子を用いるキラルセンシングが、基礎・応用の両面から注目されている。キラルセンシングを行なうには、あらかじめ設計された超分子をホスト分子として用い、キラルなゲスト分子との相互作用によって生じたホスト−ゲスト錯体の吸収スペクトルや円二色性スペクトルを測定し、その変化（相違）をシグナルとしてキラリティーを判別するという手法が有効で、関心を集めつつある。これまでに、ホスト分子としてクラウンエーテルやカリックスアレンなどの大環状化合物とそれらの金属錯体や直鎖状の共役ポリマーなどが用いられた。しかし、これらの多くはキラルセンシング能がきわめて低い。大環状化合物の場合、キラルゲストを環内にトラップすることが可能であり、高い分子認識能は得られるが、可視部に吸収バンドを持たないとシグナルの転写・増幅能が非常に低くなる。また、直鎖状の共役ポリマーは広いπ−共役系を有するため、シグナルの増幅は可能であるが、キラル分子を捕捉する能力が乏しい。
【０００４】
共役系大環状分子であるポルフィリンは様々なゲスト分子と配位結合により錯体を形成する。それに伴い、紫外・可視吸収スペクトルが大きく変化することがよく知られている。また、キラルゲスト分子の場合、吸収スペクトルだけではなく、ゲスト分子のキラリティーに応じて、円二色性スペクトルも大きく変化する。従って、これらのスペクトル変化がゲスト分子のキラリティーを識別するためのシグナルとして利用できる。これまでに、ポルフィリン二量体を用いたキラルセンシングが行なわれているが（中西ら、J. Am. Chem. Soc. 2001, 123, 5962：非特許文献１；井上ら、J. Am. Chem. Soc. 2001, 123, 2979：非特許文献２）、ポルフィリン間の距離が空間的に制限されているため、ゲスト分子のサイズや種類が限られている。
【非特許文献１】中西ら、J. Am.Chem. Soc. 2001, 123, 5962
【非特許文献１】井上ら、J. Am.Chem. Soc. 2001, 123, 2979
【発明の開示】
【発明が解決しようとする課題】
【０００５】
本発明の目的は、広範なサイズと種類のキラル分子を高感度にキラルセンシングすることのできる新しい技術を提供することにある。
【課題を解決するための手段】
【０００６】
本発明者は、検討を重ねた結果、多数のポルフィリンが三次元的に広がったデンドリマー構造から成る新規な化合物の合成に成功し、この化合物を用いることにより如上の目的を達成し得ることを見出した。
【０００７】
かくして、本発明に従えば、下記の式１、式２または式３で表わされるマルチポルフィリンデンドリマー化合物から成ることを特徴とするキラルセンシング剤が提供される。
【０００８】
【化１】
2006242809.tif 000002
【０００９】
【化２】
2006242809.tif 000003
【００１０】
【化３】
2006242809.tif 000004
【００１１】
式１、式２および式３において、ｎは、１〜１０の整数を表し、Ｘは、エステル、エーテル、アミド、アルケン、ケトン、アミン、アルコキシ、ビニル、フェニル、チオルエーテル、スルフォン、リン酸、環状チオフィン、環状アミン、または、ペプチドから選ばれる結合を表わし、Ｚは水素原子、水酸基、ハロゲン原子、シアノ基、直鎖状もしくは分岐状アルキル基、エチレングリコール鎖もしくはそのオリゴマー、ポリマー鎖、置換もしくは無置換のフェニル基、または、置換もしくは無置換のベンジルエーテル基から選ばれる官能基または原子団を表わし、Ｙは、水素原子、ハロゲン原子、シアノ基、直鎖状もしくは分岐状アルキル基、エチレングリコールもしくはそのオリゴマー、ポリマー鎖、または置換もしくは無置換のフェニル基から選ばれる官能基または原子団を表わし、Ｍは、水素原子、ケイ素原子、または亜鉛、鉄、マンガン、マグネシウム、コバルト、金、錫、ルテニウム、ロジウムもしくは希土類金属から選ばれる金属原子を表わす。
【００１２】
さらに、本発明に従えば、キラル分子のキラリティーを判別するキラルセンシング方法であって、
（１）下記の式４で表され目的のキラル分子の両末端を窒素原子、リン原子、イオウ、または酸素を含む原子団で修飾したゲスト化合物を調製する工程、および、
（２）式１、式２または式３のいずれかのマルチポルフィリンデンドリマー化合物をホスト化合物として、前記ゲスト化合物とのホスト−ゲスト錯体の円二色性スペクトルを測定する工程、
を含むことを特徴とする方法が提供される。
【００１３】
【化４】
2006242809.tif 000005
【００１４】
式４において、ＣＲ＊は目的のキラル分子の残基を表わし、Ｌは窒素原子、リン原子、
イオウ、または酸素を含む原子団を表わす。
【発明の効果】
【００１５】
本発明に従うマルチポルフィリンデンドリマーを用いれば、分子サイズに関する制約を殆んど受けることなく広範囲のキラル分子についてキラリティーを高感度に判別することができる。
【発明を実施するための最良の形態】
【００１６】
本発明に従いキラルセンシング剤として用いられる既述の式１、式２または式３の化合物は、球状（車輪状）のマルチポルフィリンデンドリマー構造を有することにより、キラル分子を捕捉することとキラルシグナルを増幅することを同時に可能にしている。すなわち、式１、式２または式３の化合物はポルフィリンユニットをデンドリマー組織の外表面に有しているため、外部からのアクセスが高い自由度をもち、配位結合によりキラルゲストを容易に捕捉することができる。また、分子内に多数のポルフィリンユニットを有するため、巨大な光吸収断面積をもち、円二色性スペクトルで示されるキラルシグナルを著しく増幅することが可能となる。
【００１７】
ホスト分子として特筆すべき点は、本発明で用いられる式１、式２または式３のマルチポルフィリンデンドリマーは、すべてのポルフィリンユニットがデンドリマー組織の特定の層に位置し、すべてのポルフィリンユニットが同様な化学環境に取り込まれているということである。これは配位結合、分子認識、さらにシグナル増幅などにおいて非常に有利な構造となっている。また、このマルチポルフィリンデンドリマーでは、ぽるふぃるん環が配位する金属イオンの種類を自由自在に変えることができ、様々な金属マルチポルフィリンデンドリマー錯体を簡便に構築できるという利点も持ち合わせている。既述のように、２個のポルフィリンユニットを有するビスポルフィリン誘導体を用いるキラルセンシングは従来も提案されているが、多数のポルフィリンをデンドリマーに配置した巨大なマルチポルフィリンデンドリマーから成るキラルセンシング剤の例はない。
【００１８】
かくして、本発明のキラルセンシング剤を構築する式１、式２または式３のマルチポルフィリンデンドリマー化合物は、ホスト分子として、ゲスト分子となる広範囲のキラル分子とホスト−ゲスト錯体を形成し、このホスト−ゲスト錯体の形成は、キラル分子のキラリティーに応じて、円二色性スペクトルの明確なシグナルとして検出される。
【００１９】
本発明に従い式１、式２または式３のマルチポルフィリンデンドリマー化合物を用いてキラルセンシング方法を実施するには、ポルフィリン環の中心金属に配位し得るような原子、具体的には、窒素原子、リン原子、イオウ、または酸素を含む原子団で、目的のキラル分子の両末端を修飾したゲスト化合物を調製する。すなわち、このゲスト化合物は下記の式４で表わすことができる。
【００２０】
【化５】
2006242809.tif 000006
【００２１】
式４において、ＣＲ＊は目的のキラル分子の残基を表わし、Ｌは窒素原子、リン原子、
イオウ、または酸素を含む原子団を表わす。
【００２２】
Ｌ（窒素原子、リン原子、イオウ、または酸素を含む原子団）としては、種々のものが適用可能であり、例えば、ピリジン、イミダゾール、ヒスチジン、トリフェノールホスフィン、フェノール、ベンジルアルコールまたはスルフィドを含むものなどが挙げられ、この場合、式４のゲスト化合物は、それぞれ、ビピリジン誘導体、ビスイミダゾール誘導体、ビスヒスチジン誘導体、ビストリフェニルホスフィン誘導体、フェノール誘導体、ベンジルアルコール誘導体、またはスルフィド誘導体として使用されることになる。
【００２３】
合成や入手の容易性などの理由からＬとして特に好ましいのはピリジンを含むものであり、この場合、式４のゲスト化合物（キラルゲスト化合物）は、下記の式５で表わすことができる。
【００２４】
【化６】
2006242809.tif 000007
【００２５】
式５のゲスト化合物は、キラリティーを判別しようとする目的のキラル分子（キラル化合物）を例えばイソニコチン酸と反応させることによって得られる（後述の実施例３参照）。したがって、ＣＲ＊はそのようにして得られたキラル分子の残基を表わす。
【００２６】
かくして、本発明に従えば、適当な溶媒（例えばクロロホルム）の溶液としてマルチポルフィリンデンドリマー化合物に如上のゲスト化合物を添加すると、該ゲスト化合物がその両末端のピリジン環などを介してポルフィリンの中心金属に配位して捕捉され、円二色性スペクトルの大きなシグナル変化がもたらされる。本発明において用いられるマルチポルフィリンデンドリマー化合物では、個々のポルフィリンユニットが、外表面に独立して存在し、且つ、デンドリマー構造の大きさに応じて互いの距離を種々に異ならせることができるので、キラル分子（ゲスト分子）のサイズに関しての制約は殆んどない。すなわち、このマルチポルフィリンデンドリマー化合物を用いることにより、低分子のキラル化合物（アミノ酸、アルコールなど）から、オリゴペプチド、ＤＮＡなどのサイズの大きなキラル化合物に至る広範なキラル化合物（キラル分子）についてキラリティーを判別することが可能となる。
【００２７】
本発明においてキラルセンシング剤として用いられる化合物は、式１、式２または式３においてｎが１〜１０の整数を表わすような多数のポルフィリンユニットが三次元的に広がったデンドリマー構造から成るものであるが、実用的にはｎが１〜３の整数となるような構造のものが好適である。
【００２８】
式１、式２または式３において、Ｘは、ポルフィリンを含む構造単位とコアとなるヘキサフェニルベンゼン構造と結合する部位を表わし、有機化合物でよく知られたエステル、エーテル、アミド、アルケン、ケトン、アミン、アルコキシ、ビニル、フェニル、チオルエーテル、スルフォン、リン酸、環状チオフィン、環状アミン、または、ペプチドなどの各種の結合が適用可能であるが、合成の容易さから好ましいのは、エステル、エーテル、またはアミドから選ばれる結合であり、特に好ましいのはエステル結合である。
【００２９】
本発明において用いられるマルチポルフィリンデンドリマーを表わす式１、式２または式３において、Ｚは、デンドリマー構造の外表面に位置するポルフィリンユニットにベンゼン環（フェニル基）を介して結合されている有機基を表わす。Ｚとしては、水素原子、水酸基、ハロゲン原子、シアノ基、直鎖状もしくは分岐状アルキル基、エチレングリコール鎖もしくはそのオリゴマー、ポリマー鎖、置換もしくは無置換のフェニル基または、置換もしくは無置換のベンジルエーテル基から選ばれる官能基または原子団が可能であるが、実用上好適なものは、水素原子、ハロゲン原子（Ｆ、Ｃｌ、Ｂｒ、Ｉ）、または置換もしくは無置換のベンジルエーテル基であり、特に好ましいのは置換もしくは無置換のベンジルエーテル基である。
【００３０】
本発明のキラルセンシング剤を構成するデンドリマー化合物を表わす式１、式２または式３において、Ｙは、ポルフィリンの光学的機能を損なわない有機基であり、水素原子、ハロゲン原子（Ｆ、Ｃｌ、Ｂｒ、Ｉ）、シアノ基、直鎖状もしくは分岐状アルキル基、エチレングリコールもしくはそのオリゴマー、ポリマー鎖、または、置換もしくは無置換のフェニル基から選ばれる官能基または原子団が適用可能であるが、実用上好ましいのは水素原子またはハロゲン原子であり、特に好ましいのは水素原子（すなわち、無置換）である。
【００３１】
本発明で用いられるマルチポルフィリンデンドリマー化合物を表わす式１、式２または式３におけるＭとしては、ポルフィリンと軸配位子錯体を形成するものとして知られた水素原子、ケイ素原子、または亜鉛、鉄、マンガン、マグネシウム、コバルト、金、錫、ルテニウム、ロジウムもしくは希土類金属から選ばれる金属原子が適用可能であるが、実用上好ましいのは、亜鉛、鉄、マンガンまたはコバルトであり、特に好ましいのは亜鉛である。
【００３２】
式１、式２または式３で表わされるマルチポルフィリンデンドリマー化合物は、既知の各種の反応を工夫することによって合成することができる。図１は、本発明で用いられるデンドリマー化合物を合成するための一般的な反応スキームを概示するものであり、また、図２および図３は、後の実施例に記述するデンドリマー化合物を例に合成スキームを更に詳細に示すものである。
【００３３】
図１に示すように、本発明で用いられるマルチポルフィリンデンドリマー化合物は、一般に、ポルフィリン誘導体からデンドロンの世代を増やす反応（１）（例えば、エステル化反応、アミド化反応、エーテル反応）、およびその後の脱保護反応（２）を繰り返すことにより、ポルフィリン環を含む構造ユニットを合成した後、該構造ユニットをコアユニットであるヘキサ（４−置換フェニル）ベンゼンとのカップリング反応（例えば、エステル反応、アミド反応、エーテル反応）に供することにより合成することができる。なお、図１中、Ａはカルボン酸、ベンジルブロマイド、エチニールなどの反応基を表わし、Ｂはエステル、ベンジルアルコール、三重結合などの保護した官能基を表わし、Ｃは水酸基、ハロゲンなどの反応基を表わす。また、図１では、図を複雑にしないために、式１の一連の化合物の合成法について示していないが、世代を増やす反応（１）においてポルフィリン誘導体を下記の化合物と反応させた後、式２または式３の化合物の場合と以下同様の反応工程を経て式１の化合物を合成することができる。
【００３４】
【化７】
2006242809.tif 000008
【００３５】
このようにして得られたマルチポルフィリンデンドリマー化合物は、可視の吸収能に優れ、例えば４１４ｎｍにおけるモル吸光係数は１０６〜１０７Ｍ−１ｃｍ−１の大きさに達し、しかもその吸光係数はポルフィリンユニットの数に増大して比例する。これは、このデンドリマー化合物は、多数のポルフィリンが車輪状を成して配列されている特異な構造を有しているためと推測される。すなわち、このマルチポルフィリンデンドリマー化合物では、すべてのポルフィリンユニットがデンドリマー構造の外表面において言わば同じ化学・物理環境に配列されているので、従来の直鎖状ポルフィリンポリマーとは著しく異なり、分子間の会合を抑制してポルフィリン本来の性質を発揮させながら巨大な光吸収面積を呈するとともに、そのポルフィリンユニットの数によりその大きさを容易に制御することができるためと理解される。
【００３６】
以下に、本発明の特徴をさらに具体的に示すため、実施例を記すが、本発明はこれらの実施例に限定されるものではない。
なお、実施例で使用した試薬、装置等は次のとおりである。
１．試薬等
・反応はすべて乾燥アルゴン下で行った。
・溶剤類は無水のものはそのまま使用した。
クロロホルム、塩化メチレン、テトラヒドロフラン、メタノール、ベンゼン、トルエン、酢酸亜鉛、水酸化カリウム、塩酸、酢酸、フッ化カリウム、炭酸カリウム、１８−ｃ−６および粉末亜鉛は（株）東京化成工業から供給されるものをそのまま使用した。
なお、明細書および図面において、Ｍｅはメチル基、Ｅｔはエチル基、Ｂｕはブチル基、Ｐｈはフェニル基、ＤＣＣはジシクロヘキシルカルポジイミド、ＤＰＴＳは４−ジメチルアミノピリジニウム−４−トルエンスルホン酸塩を表わすものである。
２．測定装置と条件等
・１Ｈ−ＮＭＲ  スペクトル：ＪＥＯＬ社製ＥＸ５００型ＮＭＲ（500MHz）を使用し測定した。溶媒はＣＤＣｌ３を用い、基準は残存するＣＨＣｌ３の7.28ppmのシグナルとした。
・マススペクトル（ＭＳ）：Applied
Biosystems 社製Voyager Ｄ ＳＴＲ型ＭＡＬＤＩ−ＴＯＦ／ＭＳを使用した。
・紫外・可視吸収スペクトル：日本分光社製Ubest
Ｖ−５６０型分光光度計を使用した。光路長１センチの四面透明石英セルを用いた。
・リサイクル分取型用高速液相クロマトグラフ：日本分析工業社製ＨＰＬＣ−９８０；カラム１Ｈ／２Ｈの組み合わせで、ＴＨＦを流出溶媒として使用した。
・円二色性スペクトル：光路長１センチの四面透明石英セルを用いて、日本分光社製J-820型分光偏光計を使用して測定した。
・ゲルカラムクロマトグラフ：Ｓｉ−200（200μｍ）シリカゲルを用いた。
【実施例１】
【００３７】
マルチポルフィリンデンドリマー化合物の合成
図２および図３に示す反応スキームに従い、本発明に従う車輪状マルチポルフィリンデンドリマー化合物として、６−ＰＺｎ（図４）、１２−ＰＺｎ（図５）、１８−ＰＺｎ（図６）、２４−ＰＺｎ（図７）および３６−ＰＺｎ（図８）を合成した。なお、６−ＰＺｎは式１においてｎ＝１、１２−ＰＺｎは式２においてｎ＝１、１８−ＰＺｎは式３においてｎ＝１、２４−ＰＺｎは式２においてｎ＝２、３６−ＰＺｎは式３においてｎ＝２に、それぞれ対応するデンドリマー化合物である。
【００３８】
＜１−(Ｓｉ)2ＰＨ2−ＣＯ2Ｍｅの合成＞
アルゴン雰囲気下、３、５−（tert−ブチルジフェニルシロキシ）ベンズアルデヒド（14.27g、0.023mol）、ｐ−ホルミル安息香酸メチル（3.81g、0.023mol）およびジピロールメタン（6.79g、0.046mol）のジクロロメタン混合溶液（4L）に撹拌しながら三フッ化ほう素・ジエチルエーテル錯体（1.0mL）を加え、暗所下でさらに１日間撹拌した。反応系にパラークロラニール（17g、0.069mol）を加え、室温下で５時間撹拌し、減圧濃縮した後、シリカゲルカラム（展開液：塩化メチレンから塩化メチレン／ヘキサン（２／１））にかけ、紫色結晶として得られた。収量：7.0g。収率：30%。
ＭＳ（ＭＡＬＤＩ−ＴＯＦ、dithranol）：実測値ｍ／ｚ1029.51（Ｍ＋）、（計算値Ｍ＋1029.38：Ｃ66Ｈ60Ｎ4Ｏ4Ｓｉ2として）。
【００３９】
＜１−ＰＺｎ−ＣＯ2Ｍｅの合成＞
１８−ｃ−６（0.39g、0.0014mol）、炭酸カリウム（0.43g、3.07mmol）およびフッ化カリウム（0.86g、0.015mol）の存在下、１−(Ｓｉ)2ＰＨ2−ＣＯ2Ｍｅ（0.76g、0.75mmol）と３，５−ジメトキシベンジルブロミド（0.88g、3.82mmol）のＴＨＦ（20mL）溶液をアルゴン下にて三３日間加熱還流した。反応溶液を濃縮乾固した後、塩化メチレン／水で洗浄、抽出し、有機層をシリカゲルカラム（展開液：塩化メチレン）にかけた。得られたピンク色の固体を塩化メチレン（5mL）に溶かし、酢酸亜鉛（1.0g、0.0054mol）を加え、混合溶液を24時間撹拌した。反応溶液を減圧濃縮し，酢酸エチル／水で洗浄、抽出し、有機層をシリカゲルカラム（塩化メチレンから塩化メチレン／メタノール（90／10；勾配１％メタノール））にかけ、赤色結晶として得られた。収量：0.58g。収率：85%。
ＭＳ（ＭＡＬＤＩ−ＴＯＦ、dithranol）：実測値ｍ／ｚ 916.27（Ｍ＋）、（計算値Ｍ＋916.30：Ｃ52Ｈ42Ｎ4Ｏ8Ｚｎとして）。
ＵＶ−ｖｉｓ（ＴＨＦ、25℃）：414、544、581nm。
【００４０】
＜１−ＰＺｎ−ＣＯ2Ｈの合成＞
１−ＰＺｎ−ＣＯ2Ｍｅ（0.26g、0.284mmol）と水酸化カリウム（0.1g、0.0017mol）のＴＨＦ／水混合溶液（10mL／5mL）を60℃にて12時間加熱撹拌した。反応溶液を酢酸で中和し、酢酸エチル／水で洗浄、抽出し、有機層を減圧乾固した。粗生成物をＴＨＦ／ヘキサンから再沈し、赤色固体として得られた。収量：0.24g。収率：95%。
ＭＳ（ＭＡＬＤＩ−ＴＯＦ、dithranol）：実測値ｍ／ｚ 900.57（Ｍ＋）、（計算値Ｍ＋902.28：Ｃ51Ｈ40Ｎ4Ｏ8Ｚｎとして）。
【００４１】
＜２−ＰＺｎ−ＣＯ2ＣＨ2ＣＣｌ3の合成＞
ＤＰＴＳ（73.0mg、5mL塩化メチレン）の存在下、１−ＰＺｎ−ＣＯ2Ｈ（0.45g、0.5mmol）と３，５−ジヒドロキシ安息香酸トリクロロエチル（58mg、0.2mmol）のＴＨＦ（5mL）溶液を10分間撹拌した後、ＤＣＣ（154mg、5mL塩化メチレン）を加え、さらに４日間撹拌した。反応溶液を減圧濃縮し、シリカゲルカラム（展開液：塩化メチレン／ＴＨＦ（100／5））にかけ、粗生成物をリサイクル分取高速液相クロマトグラフ（展開液：ＴＨＦ）にかけ、赤色固体として得られた。収量：0.39g。収率：95%。
ＭＳ（ＭＡＬＤＩ−ＴＯＦ、dithranol）：実測値ｍ／ｚ 2053.26（Ｍ＋）、（計算値Ｍ＋2054.03：Ｃ111Ｈ83Ｃｌ3Ｎ8Ｏ18Ｚｎ2として）。
ＵＶ−ｖｉｓ（ＴＨＦ、25℃）：414、544、582nm。
【００４２】
＜２−ＰＺｎ−ＣＯ2Ｈの合成＞
２−ＰＺｎ−ＣＯ2ＣＨ2ＣＣｌ3（0.39g、0.19mmol）と粉末状亜鉛（0.26mg、3.92mmol）のＴＨＦ／酢酸混合溶液（5mL／5mL）を60℃にて6時間加熱撹拌した後、反応混合物を濾過し、亜鉛残査を除去した。ろ液をシリカゲルカラム（展開液：塩化メチレン／ＴＨＦ（100／5））にかけ、粗生成物をＴＨＦ／ヘキサンで再沈し、赤色固体として得られた。収量：0.25g。収率68%。
ＭＳ（ＭＡＬＤＩ−ＴＯＦ、dithranol）：実測値ｍ／ｚ 1920.26（Ｍ＋）、（計算値Ｍ＋1922.64：Ｃ109Ｈ82Ｎ8Ｏ18Ｚｎ2として）。
【００４３】
＜４−ＰＺｎ−ＣＯ2ＣＨ2ＣＣｌ3の合成＞
ＤＰＴＳ（22.4mg、4mL塩化メチレン）の存在下、２−ＰＺｎ−ＣＯ2Ｈ（0.25g、0.13mmol）と３，５−ジヒドロキシ安息香酸トリクロロエチル（16.8mg、0.06mmol、2mL ＴＨＦ）の混合溶液を10分間撹拌した後、ＤＣＣ（46.3mg、4mL塩化メチレン）を加え、さらに３日間撹拌した。反応溶液を減圧濃縮し、シリカゲルカラム（展開液：塩化メチレン／ＴＨＦ（１００／５））にかけ、粗生成物をリサイクル分取型高速液相クロマトグラフ（展開液：ＴＨＦ）にかけ、赤色固体として得られた。収量：0.26g。収率：94%。
ＭＳ（ＭＡＬＤＩ−ＴＯＦ、dithranol）：実測値ｍ／ｚ 4094.37（Ｍ＋）、（計算値Ｍ＋4094.76：Ｃ227Ｈ167Ｃｌ3Ｎ16Ｏ38Ｚｎ4として）。
ＵＶ−ｖｉｓ（ＴＨＦ、25℃）：415、544、581nm。
【００４４】
＜４−ＰＺｎ−ＣＯ2Ｈの合成＞
４−ＰＺｎ−ＣＯ2ＣＨ2ＣＣｌ3（0.22g、0.055mmol）と粉末状亜鉛（0.62mg、9.34mmol）のＴＨＦ／酢酸混合溶液（5mL／5mL）を60℃にて6時間加熱撹拌した後、反応混合物を濾過し、亜鉛残査を除去した。ろ液をシリカゲルカラム（展開液：塩化メチレン／ＴＨＦ（100／5））にかけ、粗生成物をＴＨＦ／ヘキサンで再沈し、赤色固体として得られた。収量：0.13g。収率58%。
ＭＳ（ＭＡＬＤＩ−ＴＯＦ、dithranol）：実測値ｍ／ｚ 3962.46（Ｍ＋）、（計算値Ｍ＋3963.37：Ｃ225Ｈ166Ｎ16Ｏ38Ｚｎ4として）。
【００４５】
＜６−ＰＺｎの合成＞
ＤＰＴＳ（8.6mg、1mL塩化メチレン）とＤＣＣ（43.7mg、2mL塩化メチレン）の存在下、１−ＰＺｎ−ＣＯ2Ｈ（75.5mg、0.09mmol）とコアとなるヘキサ（４−ヒドロキシフェニル）ベンゼン（7mg、2mL ＴＨＦ）の混合溶液を５日間撹拌した。反応溶液を減圧濃縮し、シリカゲルカラム（展開液：塩化メチレン／メタノール（100／5））にかけ、粗生成物をリサイクル分取型高速液相クロマトグラフ（展開液：ＴＨＦ）にかけ、赤色固体として得られた。収量：54.5mg。収率：88%。
ＭＳ（ＭＡＬＤＩ−ＴＯＦ、dithranol）：実測値ｍ／ｚ 5938（Ｍ＋Ｈ＋）、（計算値Ｍ＋5936：Ｃ348Ｈ258Ｎ24Ｏ48Ｚｎ6として）。
ＵＶ−ｖｉｓ（ＴＨＦ、25℃）：414、544、583nm。
【００４６】
＜１２−ＰＺｎの合成＞
ＤＰＴＳ（6.1mg、2mL塩化メチレン）とＤＣＣ（35mg、5mL塩化メチレン）の存在下、２−ＰＺｎ−ＣＯ2Ｈ（37.7mg、0.019mmol）とコアとなるヘキサ（４−ヒドロキシフェニル）ベンゼン（6.9mg、10mL ＴＨＦ）の混合溶液を３日間撹拌した。反応溶液を減圧濃縮し、シリカゲルカラム（展開液：塩化メチレン／メタノール（100／5））にかけ、粗生成物をリサイクル分取型高速液相クロマトグラフ（展開液：ＴＨＦ）にかけ、赤色固体として得られた。収量：21.1mg。収率：89%。
ＭＳ（ＭＡＬＤＩ−ＴＯＦ、dithranol）：実測値ｍ／ｚ 12061（Ｍ＋Ｈ＋）、（計算値Ｍ＋12058：Ｃ696Ｈ510Ｎ48Ｏ108Ｚｎ12として）。
ＵＶ−ｖｉｓ（ＴＨＦ、25℃）：414、545、583nm。
【００４７】
＜２４−ＰＺｎの合成＞
ＤＰＴＳ（2.86mg、0.94mL塩化メチレン）とＤＣＣ（6.05mg、0.85mL塩化メチレン）の存在下、４−ＰＺｎ−ＣＯ2Ｈ（37.7mg、0.0196mmol）とコアとなるヘキサ（４−ヒドロキシフェニル）ベンゼン（6.9mg、1.97μmol、10mL ＴＨＦ）の混合溶液を４日間撹拌した。反応溶液を減圧濃縮し、シリカゲルカラム（展開液：塩化メチレン／メタノール（100／5））にかけ、粗生成物をリサイクル分取型高速液相クロマトグラフ（展開液：ＴＨＦ）にかけ、赤色固体として得られた。収量：21.1mg。収率：89%。
ＭＳ（ＭＡＬＤＩ−ＴＯＦ、dithranol）：実測値ｍ／ｚ 24293.09（Ｍ＋Ｋ＋）、（計算値Ｍ＋24251.37：Ｃ1392Ｈ1014Ｎ96Ｏ228Ｚｎ24として）。
ＵＶ−ｖｉｓ（ＴＨＦ、25℃）：414、545、583nm。
【００４８】
＜１８−ＰＺｎの合成＞
ＤＰＴＳ（10mg、2mL塩化メチレン）とＤＣＣ（28.5mg、2mL塩化メチレン）の存在下、３−ＰＺｎ−ＣＯ2Ｈ（62.3mg、0.0221mmol）とコアとなるヘキサ（４−ヒドロキシフェニル）ベンゼン（1.519mg、2mL ＴＨＦ）の混合溶液を６日間撹拌した。反応溶液を減圧濃縮し、シリカゲルカラム（展開液：塩化メチレン／メタノール（100／5））にかけ、粗生成物をリサイクル分取型高速液相クロマトグラフ（展開液：ＴＨＦ）にかけ、赤色固体として得られた。収量：4.8mg。収率：11%。
ＭＳ（ＭＡＬＤＩ−ＴＯＦ、dithranol）：実測値ｍ／ｚ 17479（Ｍ＋）、（計算値Ｍ＋17459：Ｃ1002Ｈ738Ｎ72Ｏ156Ｚｎ18として）。
ＵＶ−ｖｉｓ（ＴＨＦ、25℃）：414、545、583nm。
【００４９】
＜３６−ＰＺｎの合成＞
ＤＰＴＳ（9.8mg、1mL塩化メチレン）とＤＣＣ（14mg、2mL塩化メチレン）の存在下、６−ＰＺｎ−ＣＯ2Ｈ（32.1mg、0.00556mmol）とコアとなるヘキサ（４−ヒドロキシフェニル）ベンゼン（0.89mg、2mL ＴＨＦ）の混合溶液を６日間撹拌した。反応溶液を減圧濃縮し、シリカゲルカラム（展開液：塩化メチレン／メタノール（100／5））にかけ、粗生成物をリサイクル分取型高速液相クロマトグラフ（展開液：ＴＨＦ）にかけ、赤色固体として得られた。収量：7.8mg。収率：39%。
ＭＳ（ＭＡＬＤＩ−ＴＯＦ、dithranol）：実測値ｍ／ｚ 35202（Ｍ＋Ｋ＋）、（計算値Ｍ＋35105：Ｃ2004Ｈ1470Ｎ144Ｏ324Ｚｎ36として）。
ＵＶ−ｖｉｓ（ＴＨＦ、25℃）：414、546、583nm。
【実施例２】
【００５０】
マルチポルフィリンデンドリマー化合物の物性評価
実施例１で合成した車輪状マルチポルフィリンデンドリマー化合物はいずれも通常の有機溶媒（例えば、クロロホルム、塩化メチレン、THFなど）に優れた溶解性を示した。また、外表面にポリベンジルエーテルデンドロンを持つため，成膜性にも優れていた。
次に、紫外・可視吸収スペクトルや蛍光発光スペクトルの測定から、これらのマルチポルフィリンデンドリマーはポルフィリンユニットの数が増大しても、吸収バンドの位置（図９）や蛍光バンドの位置（表１）がほとんど変わらないことが分かった。一方、これらの化合物はモル吸光係数がポルフィリンユニットの数に比例して増大し、可視光領域において巨大な光吸収断面積を有することが明らかである（表１）。すなわち、本発明の車輪状マルチポルフィリンデンドリマー化合物は、多数のポルフィリンユニットを有するが、基底状態や光励起一重項状態において会合による分子間の相互作用がほとんど見られない。
【００５１】
【表１】
2006242809.tif 000009
【実施例３】
【００５２】
キラルゲスト化合物の合成
実施例１で合成したマルチポルフィリンデンドリマー化合物のキラルセンシング機能を調べるために、下記に示すように、キラル分子（キラル化合物）として、低分子アルコール、アミノ酸およびオリゴペプチドについて、それぞれの末端をピリジン環で修飾したゲスト化合物ＲＲ−Ｐｙ２／ＳＳ−Ｐｙ２、Ｌ−Ｌｅｕ−Ｐｙ２、および（Ａｉｂ）2−Ｌ−Ｌｅｕ−（Ａｉｂ）２−Ｐｙ２を合成した。合成は、いずれもGuoらの方法(J. Am.
Chem. Soc. 2003, 126, 716：非特許文献３)に従った。1例として、ＲＲ−Ｐｙ２とＳＳ−Ｐｙ２の合成スキームを図１０に示す。
【００５３】
【化８】
2006242809.tif 000010
【００５４】
【化９】
2006242809.tif 000011
【００５５】
【化１０】
2006242809.tif 000012
【００５６】
＜ＲＲ−Ｐｙ２の合成＞
Guoらの方法（非特許文献３）により合成した。すなわち、アルゴン雰囲気下、イソニコチン酸（0.35g、2.82mmol）、（2R, 3R）−(−)−2,3−ブタンジオール（0.1g、1.11mmol）およびDPTS（0.34g、1.14mmol）のジクロロメタン混合溶液（15mL）に撹拌しながらDCC（1.44g、6.98mmol）を加え、暗所下で2日間撹拌した。反応混合物を濾過し、ろ液を減圧濃縮した後、シリカゲルカラム（展開液：塩化メチレン／メタノール（2／1））にかけ、白色結晶として得た。収量：0.3g。収率：95％。MS（MALDI−TOF, CHCA）：実測値m/z 301.06 (Ｍ＋)、（計算値Ｍ＋ 301.31、calcd. for Ｃ16Ｈ16Ｎ2Ｏ4）。
【００５７】
＜ＳＳ−Ｐｙ２の合成＞
アルゴン雰囲気下、イソニコチン酸（0.35g、2.82mmol）、（2S, 3S）−(＋)−2,3−ブタンジオール（0.1g、1.11mmol）およびDPＴS（0.34g、1.14mmol）のジクロロメタン混合溶液（15mL）に撹拌しながらDCC（1.44g、6.98mmol）を加え、暗所下で2日間撹拌した。反応混合物を濾過し、ろ液を減圧濃縮した後、シリカゲルカラム（展開液：塩化メチレン／メタノール（2／1））にかけ、白色結晶として得られた。収量：0.3g。収率：95％。MS（MALDI−TOF, CHCA）：実測値m/z 301.05（Ｍ＋）、(計算値Ｍ＋301.31、calcd. for Ｃ16Ｈ16Ｎ2Ｏ4)。
【００５８】
＜Ｌ−Ｌｅｕ−Ｐｙ２の合成＞
Guoらの方法（非特許文献３）により、合成した。すなわち、アルゴン雰囲気下、H-L-Leu-NHPy（250mg、1.2mmol）と４−ピリジンカルボン酸（165mg、1.35mmol）のTHF混合溶液（20mL）を室温下、12時間撹拌した。反応溶液を減圧濃縮した後、シリカゲルカラム（展開液：塩化メチレン・メタノール（５／１））にかけ、白色の結晶として得られた。収量：194mg。収率：52％。MS（ESI-MS）：実測値m/z 312.37（Ｍ+）、(計算値Ｍ+312.36)。
【００５９】
＜（Ａｉｂ）２−Ｌ−Ｌｅｕ−（Ａｉｂ）２−Ｐｙ２，の合成＞
Guoらの方法（非特許文献３）により、合成した。すなわち、アルゴン雰囲気下、H-(Aib)2-L-Leu-(Aib)2-NHPy（205mg、0.37mmol）と４−ピリジンカルボン酸（55mg、0.45mmol）のTHF混合溶液（30mL）を室温下、２４時間撹拌した。反応溶液を減圧濃縮した後、シリカゲルカラム（展開液：塩化メチレン・メタノール（５／１））にかけ、白色の結晶として得られた。収量：116mg。収率：47％。MS（ESI-MS）：実測値m/z 653.39（Ｍ+）、(計算値Ｍ+653.38)。
【００６０】
〔比較例１〕
キラルゲストの円二色性スペクトル
ＲＲ−Ｐｙ２とＳＳ−Ｐｙ２のクロロホルム溶液中の円二色性スペクトルを測定し、図１１に示す結果を得た。図１１に示されるように、ＲＲ−Ｐｙ２とＳＳ−Ｐｙ２は紫外部にそれぞれ正反対の弱い円二色性スペクトルを有しているが、可視部にはシグナルがない。
【実施例４】
【００６１】
キラルセンシング
マルチポルフィリンデンドリマー２４−ＰＺｎ（0.26μM）のクロロホルム溶液にキラル分子ＲＲ−Ｐｙ２またはＳＳ−Ｐｙ２のクロロホルム溶液を滴下し、円二色性スペクトルを測定し、図１２を得た。
ＲＲＰｙ２とＳＳ−Ｐｙ２のそれぞれ単独の円二色性スペクトル（比較例１、図１１）と比べて、シグナルが可視光部にシフトし、その強度が約1000倍も増幅している。また、ＲＲ−ＰＹ２とＳＳ−Ｐｙ２は正反対の円二色性スペクトルシグナルを有している。このように、マルチポルフィリンデンドリマー化合物２４−ＰＺｎを用いることにより、キラル分子（キラル化合物）の立体配置（ＲＲまたはＳＳ）に応じて相違する円二色性スペクトルが示されるとともに、その円二色性スペクトルシグナルが大幅に増幅されていることが理解される。
【実施例５】
【００６２】
ＲＲ−Ｐｙ２に対するキラルセンシングのデンドリマーの影響
マルチポルフィリンデンドリマーとして６−ＰＺｎ、１２−ＰＺｎ、１８−ＰＺｎおよび３６−ＰＺｎをそれぞれ用いて実施例４と同様に円二色性スペクトルを測定し、結果を２４−ＰＺｎとともに図１３に示す。図１３の縦軸は、円二色性スペクトルシグナル（ＣＤシグナル）の大きさを示す。マルチポルフィリンデンドリマー化合物を用いることにより、ＣＤシグナルが増幅されており、キラリティーを高感度に検出できることが理解される。
【実施例６】
【００６３】
２４−ＰＺｎによるアミノ酸誘導体Ｌ−Ｌｅｕ−Ｐｙ２のセンシング
マルチポルフィリンデンドリマーとして２４−ＰＺｎを用いて、実施例４と同様に円二色性スペクトルを測定した。結果を図１４に示す。図中、矢印で示しているのが２４−ＰＺｎを用いた場合であり、２４−ＰＺｎを用いない場合（図中、矢印で示していないスペクトル曲線）に比べて、円二色性スペクトルシグナルが大幅に増幅していることが理解される。
【実施例７】
【００６４】
２４−ＰＺｎによるペプチド鎖Ａｉｂ２−Ｌ−Ｌｅｕ−Ａｉｂ２−Ｐｙ２のセンシング
マルチポルフィリンデンドリマーとして２４−ＰＺｎを用いて、実施例４と同様に円二色性スペクトルを測定した。結果を図１５に示す。図中、矢印で示しているのが２４−ＰＺｎを用いた場合であり、２４−ＰＺｎを用いない場合（図中、矢印で示していないスペクトル曲線）に比べて、円二色性スペクトルシグナルが大幅に増幅しており、マルチポルフィリンデンドリマー化合物が分子サイズの大きいペプチドのキラリティーの検出にも有効であることが理解される。
【産業上の利用可能性】
【００６５】
本発明は、有用な薬剤、試薬、農薬、化学物質等の開発に際して、広範な物質についてキラルセンシングを可能にするので、産業の多くの分野での利用が期待される。
【図面の簡単な説明】
【００６６】
【図１】本発明で用いられるデンドリマー化合物を合成するための一般的な反応スキームを示す。
【図２】実施例に記述する本発明で用いられるデンドリマー化合物２４−ＰＺｎの合成スキームを示す。
【図３】実施例に記述する本発明で用いられるデンドリマー化合物を合成する最後の工程を示す。
【図４】本発明で用いられるデンドリマー化合物の１例である６−ＰＺｎの化学構造式を示す。
【図５】本発明で用いられるデンドリマー化合物の１例である１２−ＰＺｎの化学構造式を示す。
【図６】本発明で用いられるデンドリマー化合物の１例である１８−ＰＺｎの化学構造式を示す。
【図７】本発明で用いられるデンドリマー化合物の１例である２４−ＰＺｎの化学構造式を示す。
【図８】本発明で用いられるデンドリマー化合物の１例である３６−ＰＺｎの化学構造式を示す。
【図９】本発明で用いられるデンドリマー化合物の紫外・可視吸収スペクトルを示す。
【図１０】本発明で用いられるキラルゲスト化合物の１例であるＲＲ−Ｐｙ２およびＳＳ−Ｐｙ２の合成スキームを示す。
【図１１】本発明のキラルゲスト化合物の１例であるＲＲ−Ｐｙ２とＳＳ−Ｐｙ２の円二色性スペクトルを示す。
【図１２】クロロホルム中の２４ＰＺｎ・ＲＲ−Ｐｙ２と２４ＰＺｎ・ＳＳ−Ｐｙ２の円二色性スペクトルを示す。
【図１３】円二色性シグナル強度に対するデンドリマーの影響を示す。
【図１４】クロロホルム中の２４ＰＺｎ・Ｌ−Ｌｅｕ−Ｐｙ２の円二色性スペクトルを示す。
【図１５】クロロホルム中の２４ＰＺｎ・Ａｉｂ２−Ｌ−Ｌｅｕ−Ａｉｂ２−Ｐｙ２の円二色性スペクトルを示す。
【図１】
2006242809.tif 000019
【図２】
2006242809.tif 000020
【図３】
2006242809.tif 000021
【図４】
2006242809.tif 000022
【図５】
2006242809.tif 000023
【図６】
2006242809.tif 000024
【図７】
2006242809.tif 000025
【図８】
2006242809.tif 000026
【図９】
2006242809.tif 000027
【図１０】
2006242809.tif 000028
【図１１】
2006242809.tif 000029
【図１２】
2006242809.tif 000030
【図１３】
2006242809.tif 000031
【図１４】
2006242809.tif 000032
【図１５】
2006242809.tif 000033